"鉛フリーの多相圧電セラミック材料であって、該圧電セラミック材料は、ペロブスカイト相組成LixK1-x-yNayNb1-t-uTatSbuO3を有する少なくとも1つのペロブスカイト相と、タングステン青銅相組成MIIImLixK1-x-yNay1-mNb1-wTaw5O15VA’2mを有する少なくとも1つのタングステン青銅相とを含み、ここで、MIIIは少なくとも1つの3価の金属であり、VA’は空格子点Aを表し、次の関係式、すなわち、0<m≦0.05;0≦t≦0.15;0≦u≦0.15;0≦w≦1;0≦x≦0.15;0.25≦y≦0.75が成り立つことを特徴とする材料。前記3価の金属MIIIは希土類金属REである、請求項1記載の材料。前記希土類金属REはネオジムである、請求項1または2記載の材料。前記圧電セラミック材料における前記タングステン青銅相の成分は、0.01体積以上25体積以下の範囲、例えば0.05体積以上15体積以下の範囲に選定されている、請求項1から3までのいずれか1項記載の材料。請求項1から4までのいずれか1項記載の圧電セラミック材料を含む、圧電セラミック部品1の製造方法であって、a前記圧電セラミック材料の所定の圧電セラミック出発組成を有するグリーンボディを準備するステップと、b前記圧電セラミック出発組成から前記圧電セラミック部品1の前記圧電セラミック材料が生じるよう、前記グリーンボディを熱処理するステップとを含むことを特徴とする圧電セラミック部品の製造方法。前記グリーンボディを準備するために、粉末状の、ペロブスカイト相およびタングステン青銅相の複数の金属の酸化金属化合物を混合する、請求項5記載の圧電セラミック部品の製造方法。少なくとも2つの金属を含む少なくとも1つの混合酸化物を含む前記圧電セラミック出発組成を用いる、請求項6記載の圧電セラミック部品の製造方法。第1の電極材料を含む第1の電極層11と、第2の電極材料を含む少なくとも1つの第2の電極層12と、2つの電極層11,12間に配置された圧電セラミック材料を含む少なくとも1つの圧電セラミック層13とを有する少なくとも1つの圧電素子10を備えた圧電セラミック部品1を製造する、請求項5から7までのいずれか1項記載の圧電セラミック部品の製造方法。前記第1の電極材料および/または前記第2の電極材料が、銀、銅、パラジウムのグループから選択される少なくとも1つの元素金属を含む、圧電セラミック素子10を用いる、請求項8記載の圧電セラミック部品の製造方法。前記圧電素子10を備える前記圧電セラミック部品1は、圧電セラミックストレインゲージ、圧電セラミック多層アクチュエータ、圧電セラミック変換器、圧電セラミックモータ、圧電セラミック超音波トランスデューサのグループから選択される、請求項5から9までのいずれか1項記載の圧電セラミック部品の製造方法。内燃機関の燃料噴射弁を駆動制御する圧電セラミック多層アクチュエータを製造するための、請求項10記載の圧電セラミック部品の製造方法の使用。"